Способ получения высокопрочных и термостойких пенопластов

Способ получения высокопрочных и термостойких пенопластов, включающий процесс получения продукта взаимодействия новолачной фенолоформальдегидной смолы с эпоксидной составляющей и введения химического газообразователя - 2,2'-азобисизобутиронитрила, отличающийся тем, что в качестве эпоксидной составляющей применяют молотую порошкообразную смесь твердой средне- или высокомолекулярной смолы с ММ от 1600 до 5000 (А) и твердого триглицидилизоцианурата (Б) в соотношении А:Б от 5:95 до 25:75 мас.ч., а в качестве новолачной фенолоформальдегидной смолы - продукт с содержанием свободного фенола не более 2% при соотношении эпоксидная смесь: новолачная фенолоформальдегидная смола от 70:30 до 50:50 мас.ч., причем получение продукта взаимодействия осуществляют путем обработки порошкообразной смеси на обогреваемых фрикционных вальцах при температуре валков от +70°С до +110°С в течение от 8 до 20 мин с последующим охлаждением отвальцованной массы и дальнейшим помолом в шаровой мельнице совместно с химическим газообразователем, который вводят в количестве от 1 до 5 мас.ч. на 100 мас.ч. смоляного состава, после чего через любой промежуток времени готовый полупродукт подвергают вспениванию в конструкциях или ограничительных формах с переводом в неплавкое состояние при подводе тепла до температуры 105÷115°С в течение 40÷60 мин, затем до 160÷180°С в течение 20÷40 мин.